(57)【要約】      （修正有）【課題】  生産効率の向上およびコストの低減化を図りつつ、構造物の空間を隙間なく充填することのできる発泡充填部材を製造することのできる、発泡充填部材の製造方法、および、その製造方法によって得られる発泡充填部材を提供する。【解決手段】  発泡原料を押出機１１によってシート状に押し出すことにより、発泡層１を連続的に成形する一方、ロール状に巻回されている支持層２を順次送り出して、溶融状態にあるうちの発泡層１に順次重ねて溶着させることにより、積層材３を連続的に形成し、その後、打ち抜き装置１２により積層材３を所定形状に連続的に打ち抜くことにより、発泡充填部材４を形成する。また、発泡充填部材４には、ピラーの内部空間に係止させるためのクリップ５を溶着する。【選択図】図６
2004255863.tif 000002
【特許請求の範囲】
【請求項１】
構造物の空間を発泡により充填するための発泡充填部材を製造するための発泡充填部材の製造方法であって、
前記空間において発泡させるための発泡層を形成する発泡層形成工程と、
前記発泡層と、前記発泡層を支持するための支持層とを積層して積層材を形成する積層工程と、
前記積層材を所定形状に形成する形状形成工程と
を備えていることを特徴とする、発泡充填部材の製造方法。
【請求項２】
前記積層工程において、前記発泡層を前記支持層の片面に積層することを特徴とする、請求項１に記載の発泡充填部材の製造方法。
【請求項３】
前記積層工程において、前記発泡層を前記支持層の両面に積層することを特徴とする、請求項１に記載の発泡充填部材の製造方法。
【請求項４】
前記積層工程において、前記支持層が予め所定形状に形成されていることを特徴とする、請求項１〜３のいずれかに記載の発泡充填部材の製造方法。
【請求項５】
前記形状形成工程において、前記積層材を、予め所定形状に形成されている支持層よりも大きい形状に形成することを特徴とする、請求項１〜４のいずれかに記載の発泡充填部材の製造方法。
【請求項６】
前記積層工程において、前記発泡層と前記支持層とを、前記支持層が前記発泡層に収容されるように、積層することを特徴とする、請求項５に記載の発泡充填部材の製造方法。
【請求項７】
請求項１〜６のいずれかに記載の発泡充填部材の製造方法によって得られることを特徴とする、発泡充填部材。
【発明の詳細な説明】
【技術分野】
【０００１】
本発明は、構造物の空間を発泡により充填するための発泡充填部材の製造方法、および、その製造方法によって得られる発泡充填部材に関する。
【背景技術】
【０００２】
従来より、自動車のピラーなどの閉断面として形成される中空構造物には、エンジンの振動や騒音、あるいは、風きり音などが車室内に伝達されることを防止するために、発泡材を充填することが知られている。
【０００３】
発泡材を中空構造物に充填するには、例えば、発泡性基材をホルダ体に支持させて、そのホルダ体を中空構造物に取り付けた後、発泡性基材を発泡させる方法が知られている（例えば、特許文献１参照。）。
【０００４】
このような方法において、発泡材を中空構造物の空間に隙間なく充填するためには、発泡性基材を中空構造物の閉断面形状に対応した形状に形成する必要があり、例えば、発泡性基材は、発泡剤混入の合成樹脂材料を成形型のキャビティ内に射出することで、所望とする形状に形成されている（例えば、特許文献２参照。）。
【０００５】
【特許文献１】特開２０００−６１８０号公報
【特許文献２】特開２００１−９６５３３号公報
【発明の開示】
【発明が解決しようとする課題】
【０００６】
しかし、発泡性基材を、充填すべき中空構造物毎に、各中空構造物の閉断面形状に対応して形成することは、煩雑な手間がかかり、生産効率の向上を図るには限度がある。
【０００７】
また、上記したように、発泡性基材を、各中空構造物毎の閉断面形状に対応させて射出成形するには、各中空構造物の閉断面形状に対応した成形型がそれぞれ必要となり、生産コストの上昇が不可避となる。
【０００８】
本発明は、このような事情に鑑みなされたものであり、その目的とするところは、生産効率の向上およびコストの低減化を図りつつ、構造物の空間を隙間なく充填することのできる発泡充填部材を製造することのできる、発泡充填部材の製造方法、および、その製造方法によって得られる発泡充填部材を提供することにある。
【課題を解決するための手段】
【０００９】
上記の目的を達成するため、本発明は、構造物の空間を発泡により充填するための発泡充填部材を製造するための発泡充填部材の製造方法であって、前記空間において発泡させるための発泡層を形成する発泡層形成工程と、前記発泡層と、前記発泡層を支持するための支持層とを積層して積層材を形成する積層工程と、前記積層材を所定形状に形成する形状形成工程とを備えていることを特徴としている。
【００１０】
このような方法によると、まず、発泡層形成工程において、発泡層を形成し、積層工程において、その発泡層と支持層とを積層した後に、形状形成工程において、それらが積層された積層材を、所定形状に形成するので、形状形成工程において、充填すべき構造物の空間の形状に対応した積層材を形成することができる。そのため、発泡層を各構造物の空間の形状に対応させて予め形成せずとも、形状形成工程において、積層材を各構造物の空間の形状に対応させて形成することができる。その結果、生産効率の向上を図ることができ、また、各構造物の空間の形状に対応した成形型なども不要であり、コストの低減化を図りつつ、構造物の空間を隙間なく充填することのできる発泡充填部材を製造することができる。
【００１１】
また、本発明においては、前記積層工程において、前記発泡層を前記支持層の片面に積層してもよく、あるいは、前記発泡層を前記支持層の両面に積層してもよい。
【００１２】
また、本発明においては、前記積層工程において、前記支持層が予め所定形状に形成されていてもよく、その場合には、前記形状形成工程において、前記積層材を、予め所定形状に形成されている支持層よりも大きい形状に形成することが好ましい。さらにその場合には、前記積層工程において、前記発泡層と前記支持層とを、前記支持層が前記発泡層に収容されるように、積層することが好ましい。
【００１３】
また、本発明は、上記した発泡充填部材の製造方法によって得られる、発泡充填部材を含んでいる。
【発明の効果】
【００１４】
本発明の発泡充填部材の製造方法によれば、発泡層を各構造物の空間の形状に対応させて予め形成せずとも、形状形成工程において、積層材を各構造物の空間の形状に対応させて形成することができ、生産効率の向上を図ることができる。また、各構造物の空間の形状に対応した成形型なども不要であり、得られた発泡充填部材は、コストの低減化を図りつつ、構造物の空間を隙間なく充填することができる。
【発明を実施するための最良の形態】
【００１５】
本発明の発泡充填部材の製造方法では、まず、図１（ａ）に示すように、発泡層形成工程において、発泡層１を形成する。発泡層１の形成は、特に限定されないが、例えば、発泡原料をシート状に形成すればよい。
【００１６】
発泡原料は、特に限定されず、公知の発泡性ポリマーが用いられる。発泡性ポリマーは、特に限定されないが、例えば、エチレン・酢酸ビニル共重合体、ポリエチレン、ポリプロピレン、ポリエステル、ポリビニルブチラール、ポリ塩化ビニル、ポリアミド、ポリケトンなどの樹脂、例えば、スチレン−ブタジエン−ゴム（ＳＢＲ）、ポリブタジエンゴム（ＢＲ）などのゴムなどが挙げられる。好ましくは、エチレン・酢酸ビニル共重合体が用いられる。エチレン・酢酸ビニル共重合体を用いることにより、発泡倍率を高くすることができる。
【００１７】
これら発泡性ポリマーは、１種または２種以上を適宜選択して用いることができる。
【００１８】
また、発泡原料には、発泡性ポリマーを発泡および硬化させるために、さらに、例えば、架橋剤、発泡剤、必要により発泡助剤などが適宜配合される。
【００１９】
架橋剤としては、特に限定されないが、例えば、加熱により分解され、遊離ラジカルを発生して分子間または分子内に架橋結合を形成させる公知のラジカル発生剤が用いられる。より具体的には、例えば、ジクミルパーオキサイド、１，１−ジターシャリブチルパーオキシ−３，３，５−トリメチルシクロヘキサン、２，５−ジメチル−２，５−ジターシャリブチルパーオキシヘキサン、２，５−ジメチル−２，５−ジターシャリブチルパーオキシヘキシン、１, ３−ビス（タ−シャリ−ブチルパ−オキシイソプロピル）ベンゼン、ターシャリブチルパーオキシケトン、ターシャリブチルパーオキシベンゾエートなどの有機過酸化物などが挙げられる。
【００２０】
また、発泡性ポリマーが加硫可能である場合には、架橋剤として公知の加硫剤を用いてもよい。そのような加硫剤としては、特に限定されないが、例えば、硫黄、硫黄化合物類、セレン、酸化マグネシウム、一酸化鉛、酸化亜鉛、ポリアミン類、オキシム類、ニトロソ化合物類、樹脂類、アンモニウム塩類などが挙げられる。
【００２１】
これら架橋剤は、１種または２種以上を適宜選択して用いることができる。また、架橋剤の配合割合は、特に限定されないが、例えば、発泡性ポリマーに対して、０．１〜１０重量部、好ましくは、０．５〜７重量部である。
【００２２】
また、加硫剤を用いる場合には、加硫促進剤を併用することができる。加硫促進剤としては、例えば、ジチオカルバミン酸類、チアゾール類、グアニジン類、スルフェンアミド類、チウラム類、キサントゲン酸類、アルデヒドアンモニア類、アルデヒドアミン類、チオウレア類などの公知の加硫促進剤が挙げられる。このような加硫促進剤は、１種または２種以上を適宜選択して用いることができ、その配合割合は、発泡性ポリマーに対して、０．１〜５重量部である。また、加硫促進剤とは反対に、成形性の調節などを目的として、例えば、有機酸やアミン類などの公知の加硫遅延剤などを適宜配合することもできる。
【００２３】
また、発泡剤としては、特に限定されないが、例えば、公知の無機系発泡剤や有機系発泡剤が用いられる。無機系発泡剤としては、例えば、炭酸アンモニウム、炭酸水素アンモニウム、炭酸水素ナトリウム、亜硝酸アンモニウム、水素化ホウ素ナトリウム、アジド類などが挙げられる。
【００２４】
また、有機系発泡剤としては、例えば、アゾジカルボンアミド、バリウムアゾジカルボキシレート、アゾビスイソブチロニトリル、アゾジカルボン酸アミドなどのアゾ系化合物、例えば、Ｎ，Ｎ’−ジニトロソペンタメチレンテトラミン、Ｎ，Ｎ’−ジメチル−Ｎ，Ｎ’−ジニトロソテレフタルアミド、トリニトロトリメチルトリアミンなどのニトロソ系化合物、例えば、４，４’−オキシビス（ベンゼンスルホニルヒドラジド）、パラトルエンスルホニルヒドラジド、ジフェニルスルホン−３，３’−ジスルホニルヒドラジド、アリルビス（スルホニルヒドラジド）などのヒドラジド系化合物、例えば、ｐ−トルイレンスルホニルセミカルバジド、４，４’−オキシビス（ベンゼンスルホニルセミカルバジド）などのセミカルバジド系化合物、例えば、トリクロロモノフルオロメタン、ジクロロモノフルオロメタンなどのフッ化アルカン、例えば、５−モルホリル−１，２，３，４−チアトリアゾールなどのトリアゾール系化合物などが挙げられる。
【００２５】
また、これら発泡剤のなかでも、発泡性ポリマーの軟化温度以上で分解してガスを発生し、かつ、発泡層１の形成時において、ほとんど発泡しないものが、組成に応じて適宜選択される。好ましくは、１２０〜２１０℃前後で発泡するものが用いられる。
【００２６】
これら発泡剤は、１種または２種以上を適宜選択して用いることができる。また、発泡剤の配合割合は、特に限定されないが、例えば、発泡性ポリマー１００重量部に対して、５〜５０重量部、好ましくは、１０〜３０重量部である。
【００２７】
なお、発泡剤の配合量は、発泡層１の発泡時において、その発泡倍率が５〜２５倍程度、好ましくは、１０〜２０倍程度で、実質的に独立気泡を生じさせる範囲であることが好ましい。発泡剤の配合量が少なすぎると、発泡層１が十分に発泡せず、一方、発泡剤の配合量が多すぎると、発泡により得られる発泡材の樹脂だれによる空隙を生じ、いずれも充填性が抵下する。
【００２８】
発泡助剤としては、特に限定されないが、例えば、発泡剤の種類に応じて適宜公知の発泡助剤を選択することができ、より具体的には、例えば、尿素を主成分とする尿素系化合物、例えば、酸化亜鉛、酸化鉛などの金属酸化物、例えば、サリチル酸、ステアリン酸などの高級脂肪酸またはその金属塩などが挙げられる。好ましくは、高級脂肪酸金属塩が用いられる。
【００２９】
これら発泡助剤は、１種または２種以上を適宜選択して用いることができる。また、発泡助剤の配合割合は、特に限定されないが、例えば、発泡性ポリマー１００重量部に対して、１〜２０重量部、好ましくは、５〜１０重量部である。
【００３０】
さらに、発泡原料には、その目的および用途によって、得られる発泡材の物性に影響を与えない範囲において、例えば、安定剤、補強材、充填剤、軟化剤や、さらには必要に応じて、例えば、可塑剤、老化防止剤、酸化防止剤、顔料、着色剤、防カビ剤、難燃剤などの公知の添加剤を適宜配合することができる。
【００３１】
そして、発泡層１は、上記した各成分を、上記した配合割合において配合した発泡原料を、例えば、ミキシングロール、加圧式ニーダーなどを用いて混練した後、プレスやカレンダーロールなどを用いてシート状に成形するか、あるいは、発泡原料を、例えば、押出機を用いてシート状に成形すればよい。
【００３２】
なお、このようにして得られる発泡層１は、その厚みが、例えば、０．５〜５ｍｍ、さらには、１〜３ｍｍであることが好ましい。
【００３３】
次いで、この方法では、図１（ｂ）に示すように、積層工程において、得られた発泡層１を支持層２に積層して平板状（シート状）の積層材３を形成する。
【００３４】
支持層２は、発泡層１を支持でき、後述する加熱発泡時（例えば、１２０〜２１０℃前後）に、発泡層１が自重により垂れ下がったり、垂れ落ちてしまうことを防止できるものであれば、特に制限されないが、例えば、ナイロンフィルムやポリエステルフィルムなどの樹脂フィルム、例えば、鉄板、ステンレス板、アルミニウム板などの金属板などの平板形状のものが挙げられる。
【００３５】
なお、支持層２は、その厚みが、例えば、０．５〜３ｍｍ、さらには、１〜２ｍｍであることが好ましい。
【００３６】
そして、発泡層１を支持層２に積層して積層材３を形成するには、特に限定されないが、例えば、発泡層１を支持層２に熱融着させるか、あるいは、発泡層１を接着剤または粘着剤を介して支持層２に貼着してもよい。
【００３７】
そして、この方法では、図１（ｃ）に示すように、形状形成工程において、積層材３を所定形状に形成することにより、発泡充填部材４を得る。
【００３８】
なお、この説明において、「所定形状」とは、形および大きさを含む概念であって、例えば、充填すべき構造物の空間の形状および大きさ、および、その空間に対する発泡原料の発泡倍率などを考慮して、その空間を充填可能な発泡材を形成しうる所定形状として選択される。
【００３９】
積層材３を所定形状に形成するには、特に限定されないが、例えば、打ち抜きや刃物による切り出し、さらには、ウォータジェットによる切り出しなどによって、充填すべき構造物の空間に対応する所定形状に切断すればよい。
【００４０】
また、このようにして得られた発泡充填部材４には、図１（ｄ）および（ｅ）に示すように、例えば、構造物に取り付けるためのクリップ５などが装着される。なお、発泡充填部材４を構造物に取り付けるには、クリップ５に限らず、例えば、吸盤、磁石または溶接片などを用いてもよく、そのような場合には、発泡充填部材４に、適宜、吸盤、磁石または溶接片が装着される。
【００４１】
そして、このような方法によって、発泡充填部材４を製造すれば、まず、発泡層形成工程において、発泡層１を形成し、積層工程において、その発泡層１と支持層２とを積層した後に、形状形成工程において、それらが積層された積層材３を所定形状に形成するので、形状形成工程において、充填すべき構造物の空間の形状に対応した発泡充填部材４を任意に形成することができる。そのため、発泡層１を各構造物の空間の形状に対応させて予め形成せずとも、形状形成工程において、発泡充填部材４を各構造物の空間の形状に対応させて形成することができる。その結果、生産効率の向上を図ることができ、また、各構造物の空間の形状に対応した成形型なども不要であり、コストの低減化を図りつつ、構造物の空間を隙間なく充填することのできる発泡充填部材４を製造することができる。
【００４２】
なお、図１に示す方法では、積層工程において、発泡層１を支持層２の片面に積層したが、図２に示す方法のように、積層工程において、発泡層１を支持層２の両面に積層してもよい。すなわち、図２においては、まず、図２（ａ）に示すように、発泡層形成工程において、図１に示す方法と同様に、発泡層１を形成した後、図２（ｂ）に示すように、積層工程において、得られた発泡層１を、支持層２の両面に積層して積層材３を形成する。発泡層１を支持層２の両面に積層するには、例えば、図１に示す方法と同様に、発泡層１を支持層２の両面にサンドイッチ状に熱融着させるか、あるいは、発泡層１を接着剤または粘着剤を介して支持層２の両面にサンドイッチ状に貼着すればよい。
【００４３】
そして、この方法では、図２（ｃ）に示すように、形状形成工程において、図１に示す方法と同様に、積層材３を所定形状に形成することにより、発泡充填部材４を得る。
【００４４】
このようにして得られる発泡充填部材４では、後述する加熱発泡時には、支持層２の両面に形成されている発泡層１が同時に発泡するので、構造物における充填できる空間を増大させることができる。
【００４５】
さらに、この方法では、図３に示すように、積層工程において、発泡層１を、予め所定形状に形成されている支持層２に積層してもよい。すなわち、図３においては、まず、図３（ａ）に示すように、発泡層形成工程において、図１に示す方法と同様に、発泡層１を形成した後、図３（ｂ）に示すように、積層工程において、得られた発泡層１を、充填すべき構造物の空間に対応する所定形状に予め形成されている支持層２に積層して積層材３を形成する。なお、図３（ｂ）では、発泡層１を予め所定形状に形成された支持層２の両面に積層した状態が示されているが、発泡層１を予め所定形状に形成された支持層２の片面に積層してもよい。
【００４６】
また、支持層２を予め所定形状に形成するには、特に制限されないが、例えば、樹脂フィルムや金属板を、打ち抜きや刃物による切り出し、さらには、ウォータジェットによる切り出しなどによって、充填すべき構造物の空間に対応する所定形状に切断すればよい。また、熱可塑性樹脂を所定形状に射出成形することによって、支持層２を所定形状に形成することもできる。
【００４７】
そして、この方法では、図３（ｃ）に示すように、形状形成工程において、図１に示す方法と同様に、積層材３を所定形状に形成することにより、発泡充填部材４を得る。この方法では、形状形成工程において、発泡後の充填性の観点より、積層材３を、予め所定形状に形成されている支持層２よりも概略大きくなる形状に形成することが好ましい。より具体的には、支持層２の大きさ１００％に対して、積層材３を、１０５〜１２５％の大きさの支持層２の相似形として形成することが好ましい。
【００４８】
さらに、この方法では、図４に示すように、積層工程において、発泡層１と支持層２とを、支持層２が発泡層１に収容されるように、積層してもよい。
【００４９】
すなわち、図４においては、発泡層形成工程において、図４（ａ）に示すように、支持層２を収容する凹部９が形成される内側発泡層１ａと、凹部９に収容される支持層２を被覆する外側発泡層１ｂとを成形する。
【００５０】
凹部９が形成される内側発泡層１ａは、図４（ａ−１）に示すように、図１に示す方法と同様の方法によって、シート状の内側発泡層１ａを形成した後、図４（ａ−２）に示すように、その内側発泡層１ａを、ヒータ２６などを用いて加熱した後、図４（ａ−３）に示すように、押型２７などで内側発泡層１ａの表面を押圧し、凹部９を形成することにより、形成する。なお、押型２７の温度は、内側発泡層１ａの融点以上で、かつ、内側発泡層１ａ中の発泡剤や架橋剤が反応しない温度以下であることが好ましい。
【００５１】
内側発泡層１ａの厚みは、支持層２の厚みより厚く、例えば、０．５〜５ｍｍ、さらには、１〜３ｍｍであることが好ましい。
【００５２】
また、凹部９は、平面視において、予め形成される支持層２の形状と実質的に同一形状で、側面視において、支持層２の厚みと実質的に同一深さかそれより深く形成する。
【００５３】
外側発泡層１ｂは、図４（ａ−４）に示すように、図１に示す方法と同様の方法によって、シート状に形成する。外側発泡層１ａの厚みは、例えば、０．５〜５ｍｍ、さらには、０．５〜３ｍｍであることが好ましい。
【００５４】
次いで、図４（ｂ）に示すように、積層工程において、支持層２を発泡層１に収容するように積層して、平板状（シート状）の積層材３を形成する。
【００５５】
支持層２を発泡層１に収容するように積層するには、まず、図４（ｂ−１）に示すように、内側発泡層１ａの凹部９に、所定形状に予め形成されている支持層２を埋設し、その上から、外側発泡層１ｂを、支持層２を被覆するように被覆し、図４（ｂ−２）に示すように、これらを、熱板２８などを用いて熱融着させるか、あるいは、高周波溶着させる。なお、支持層２は、図３に示す方法と同様の方法によって、充填すべき構造物の空間に対応する所定形状に予め形成する。
【００５６】
そして、この方法では、図４（ｃ）に示すように、形状形成工程において、図１に示す方法と同様に、積層材３を所定形状に形成することにより、発泡充填部材４を得る。
【００５７】
このような図４に示す方法により、発泡充填部材４を形成すれば、例えば、積層工程などにおいて、支持層２の位置ずれを防止して、その後の形状形成工程において、精度よく所定形状に形成することができる。
【００５８】
すなわち、積層工程において、とりわけ熱融着させる場合には、発泡層１に対する支持層２の積層位置に位置ずれが生じやすく、その後の形状形成工程において、支持層２を傷つけるなど、精度よく所定形状に形成することができない場合がある。しかし、図４に示す方法では、積層工程において、支持層２が内側発泡層１ａの凹部９に埋設されることにより、確実に位置決めされるので、その後に、外側発泡層１ｂで被覆して、熱融着しても、内側発泡層１ａおよび外側発泡層１ｂに対する支持層２の位置ずれが生じにくく、そのため、その後の形状形成工程において、精度よく所定形状に形成することができる。しかも、この方法では、高価な成形型などが不要で、コストの低減化を図ることができる。
【００５９】
なお、図４に示す方法では、内側発泡層１ａに凹部９を形成し、その凹部９に支持層２を埋設した後、外側発泡層１ｂで被覆するようにしたが、例えば、図５に示すように、内側発泡層１ａに開口部１０を形成し、その開口部１０に支持層２を埋設した後、外側発泡層１ｂで被覆するようにしてもよい。
【００６０】
すなわち、図５においては、まず、図５（ａ）に示すように、支持層２を収容する開口部１０が形成される内側発泡層１ａと、開口部１０に収容される支持層２を被覆する外側発泡層１ｂとを成形する。
【００６１】
開口部１０が形成される内側発泡層１ａは、図５（ａ−１）に示すように、図１に示す方法と同様の方法によって、シート状の内側発泡層１ａを形成した後、図５（ａ−２）に示すように、その内側発泡層１ａを、打ち抜いて開口部１０を形成することにより、形成する。なお、打ち抜きは、刃物による打抜きやウォータージェットによる切断などが用いられる。
【００６２】
内側発泡層１ａの厚みは、支持層２の厚みと実質的に同一かそれより厚い厚みであって、例えば、０．５〜５ｍｍ、さらには、１〜３ｍｍであることが好ましい。
【００６３】
また、開口部１０は、平面視において、予め形成される支持層２の形状と実質的に同一形状で形成する。
【００６４】
外側発泡層１ｂは、図５（ａ−３）に示すように、図１に示す方法と同様の方法によって、シート状に形成する。外側発泡層１ａの厚みは、例えば、０．５〜５ｍｍ、さらには、０．５〜３ｍｍであることが好ましい。
【００６５】
次いで、図５（ｂ）に示すように、積層工程において、支持層２を発泡層１に収容するように積層して、平板状（シート状）の積層材３を形成する。
【００６６】
支持層２を発泡層１に収容するように積層するには、まず、図５（ｂ−１）に示すように、内側発泡層１ａの開口部１０に、所定形状に予め形成されている支持層２を埋設し、その上下両側から、２つの外側発泡層１ｂを、支持層２を被覆するようにそれぞれ被覆し、図５（ｂ−２）に示すように、これらを、熱板２８などを用いて熱融着させるか、あるいは、高周波溶着させる。なお、支持層２は、図３に示す方法と同様の方法によって、充填すべき構造物の空間に対応する所定形状に予め形成する。
【００６７】
そして、この方法では、図５（ｃ）に示すように、形状形成工程において、図１に示す方法と同様に、積層材３を所定形状に形成することにより、発泡充填部材４を得る。
【００６８】
このような図５に示す方法により、発泡充填部材４を形成しても、上記と同様に、積層工程などにおいて、支持層２の位置ずれを防止して、その後の形状形成工程において、精度よく所定形状に形成することができ、しかも、高価な成形型などが不要で、コストの低減化を図ることができる。
【００６９】
そして、本発明の発泡充填部材の製造方法は、より具体的には、例えば、図６、図７、図８および９に示す実施形態として、工業的に実施することができる。
【００７０】
図６において、この方法では、まず、図６（ａ）に示すように、上記した発泡原料を押出機１１に投入して、発泡原料を加熱溶融し、シート状に押し出すことにより、発泡層１を連続的に成形する。なお、この押出成形において、押出機１１の押出温度は、発泡原料中の発泡剤の分解温度以下に設定される。
【００７１】
次いで、この方法では、図６（ｂ）に示すように、ロール状に巻回されている支持層２を順次送り出して、押出機１１によって連続的に押し出され溶融状態にあるうちの発泡層１に順次重ねて溶着させることにより、積層材３を連続的に形成する。
【００７２】
そして、この方法では、図６（ｃ）に示すように、打ち抜き装置１２により、積層材３を充填すべき構造物の空間に対応する所定形状に連続的に打ち抜くことにより、発泡充填部材４を得る。
【００７３】
また、このようにして得られた発泡充填部材４には、上記と同様に、図６（ｄ）に示すように、構造物に取り付けるためのクリップ５などが装着される。
【００７４】
このような図６に示す方法では、発泡層１を連続的に成形し、その発泡層１を支持層２に連続的に積層して、その後、得られた積層材３を連続的に打ち抜くので、生産効率のさらなる向上を図ることができる。
【００７５】
なお、この方法においては、押出成形に代えて、例えば、発泡層１をカレンダーロールを用いてカレンダー成形することにより、発泡層１を連続的に成形してもよい。
【００７６】
また、図７において、この方法では、まず、図７（ａ）に示すように、ナイロンなどの熱可塑性樹脂を、押出機１３に投入して加熱溶融し、シート状に押し出した後、打ち抜き装置１４により充填すべき構造物の空間に対応する所定形状に打ち抜くことにより、支持層２を予め所定形状に形成する。
【００７７】
次いで、この方法では、図７（ｂ）に示すように、上記した発泡原料を２台の押出機１５にそれぞれ投入して、発泡原料を加熱溶融し、シート状に押し出すことにより、２つの発泡層１を上下に所定間隔を隔てた状態で連続的にそれぞれ成形する。なお、この押出成形において、押出機１５の押出温度は、発泡原料中の発泡剤の分解温度以下に設定される。
【００７８】
次いで、この方法では、図７（ｃ）に示すように、予め所定形状に形成された支持層２を、一方（下側）の発泡層１の上に、その発泡層１の長手方向に沿って所定間隔毎に連続して設置した後、他方（上側）の発泡層１を、一方の発泡層１に、これら発泡層１が溶融状態にあるうちに、順次重ねて溶着させることにより、積層材３を連続的に形成する。
【００７９】
そして、この方法では、図７（ｄ）に示すように、打ち抜き装置１６により、積層材３を充填すべき構造物の空間に対応する所定形状に連続的に打ち抜くことにより、発泡充填部材４を得る。なお、この打ち抜きにおいても、上記と同様に、発泡後の充填性の観点より、積層材３を、予め所定形状に形成されている支持層２よりも概略大きくなる形状に打ち抜くことが好ましい。
【００８０】
また、このようにして得られた発泡充填部材４には、上記と同様に、図７（ｅ）に示すように、構造物に取り付けるためのクリップ５などが装着される。
【００８１】
このような図７に示す方法においても、発泡層１を連続的に成形し、その発泡層１を予め所定形状に形成されている支持層２の両面に連続的に積層して、その後、得られた積層材３を連続的に打ち抜くので、生産効率のさらなる向上を図ることができる。
【００８２】
また、図８において、この方法では、まず、図８（ａ）に示すように、ナイロンなどの熱可塑性樹脂を、押出機１３に投入して加熱溶融し、シート状に押し出した後、打ち抜き装置１４により充填すべき構造物の空間に対応する所定形状に打ち抜くことにより、支持層２を予め所定形状に形成する。
【００８３】
次いで、この方法では、図８（ｂ）に示すように、上記した発泡原料を２台の押出機１５にそれぞれ投入して、発泡原料を加熱溶融し、シート状に押し出すことにより、内側発泡層１ａおよび外側発泡層１ｂを、上下に所定間隔を隔てた状態で連続的にそれぞれ成形する。なお、この押出成形において、押出機１５の押出温度は、発泡原料中の発泡剤の分解温度以下に設定される。
【００８４】
次いで、この方法では、図８（ｃ）に示すように、内側発泡層１ａを、溶融状態にあるうちに、押型２７などで押圧することにより、その表面に、長手方向に沿って所定間隔毎に連続して凹部９を形成する。その後、図８（ｄ）に示すように、予め所定形状に形成された支持層２を、内側発泡層１ａの凹部９に順次埋設し、外側発泡層１ｂを、内側発泡層１ａに、これら外側発泡層１ｂおよび内側発泡層１ａが溶融状態にあるうちに、順次重ねて溶着させることにより、積層材３を連続的に形成する。
【００８５】
そして、この方法では、図８（ｅ）に示すように、打ち抜き装置１６により、積層材３を充填すべき構造物の空間に対応する所定形状に連続的に打ち抜くことにより、発泡充填部材４を得る。なお、この打ち抜きにおいても、上記と同様に、発泡後の充填性の観点より、積層材３を、予め所定形状に形成されている支持層２よりも概略大きくなる形状に打ち抜くことが好ましい。
【００８６】
また、このようにして得られた発泡充填部材４には、上記と同様に、図８（ｆ）に示すように、構造物に取り付けるためのクリップ５などが装着される。
【００８７】
このような図８に示す方法においても、外側発泡層１ｂおよび内側発泡層１ａを連続的に成形し、内側発泡層１ａの凹部９に、予め所定形状に形成されている支持層２を連続して埋設し、外側発泡層１ｂを内側発泡層１ａに連続的に積層して、その後、得られた積層材３を連続的に打ち抜くので、生産効率のさらなる向上を図ることができる。
【００８８】
また、図９において、この方法では、まず、図９（ａ）に示すように、ナイロンなどの熱可塑性樹脂を、押出機１３に投入して加熱溶融し、シート状に押し出した後、打ち抜き装置１４により充填すべき構造物の空間に対応する所定形状に打ち抜くことにより、支持層２を予め所定形状に形成する。
【００８９】
次いで、この方法では、図９（ｂ）に示すように、上記した発泡原料を押出機１５に投入して、発泡原料を加熱溶融し、シート状に押し出すことにより、外側発泡層１ｂを連続的に成形し、図９（ｄ）に示すように、ロール状に巻き取り、ロール状に巻回された１対の外側発泡層１ｂを、上下に所定間隔を隔てて設置する。
【００９０】
また、同じく、図９（ｂ）に示すように、上記した発泡原料を押出機１５に投入して、発泡原料を加熱溶融し、シート状に押し出すことにより、内側発泡層１ａを連続的に成形する。なお、これらの押出成形において、押出機１５の押出温度は、発泡原料中の発泡剤の分解温度以下に設定される。
【００９１】
その後、図９（ｃ）に示すように、打ち抜き装置１７などにより、内側発泡層１ａに、長手方向に沿って所定間隔毎に連続して開口部１０を形成した後、図９（ｄ）に示すように、ロール状に巻き取り、ロール状に巻回された内側発泡層１ａを、上下に所定間隔を隔てて設置された１対の外側発泡層１ｂの間に設置する。
【００９２】
次いで、この方法では、図９（ｅ）に示すように、上下の外側発泡層１ｂおよび内側発泡層１ａを送り出し、予め所定形状に形成された支持層２を、内側発泡層１ａの開口部１０に順次埋設するとともに、その上下両側から、外側発泡層１ｂを、内側発泡層１ａに、これら外側発泡層１ｂおよび内側発泡層１ａが溶融状態にあるうちに、順次重ねて溶着させることにより、積層材３を連続的に形成する。
【００９３】
そして、この方法では、図９（ｆ）に示すように、打ち抜き装置１６により、積層材３を充填すべき構造物の空間に対応する所定形状に連続的に打ち抜くことにより、発泡充填部材４を得る。なお、この打ち抜きにおいても、上記と同様に、発泡後の充填性の観点より、積層材３を、予め所定形状に形成されている支持層２よりも概略大きくなる形状に打ち抜くことが好ましい。
【００９４】
また、このようにして得られた発泡充填部材４には、上記と同様に、図９（ｇ）に示すように、構造物に取り付けるためのクリップ５などが装着される。
【００９５】
このような図９に示す方法においても、外側発泡層１ｂおよび内側発泡層１ａを連続的に成形し、内側発泡層１ａの開口部１０に、予め所定形状に形成されている支持層２を連続して埋設し、その上下両側から外側発泡層１ｂを内側発泡層１ａに連続的に積層して、その後、得られた積層材３を連続的に打ち抜くので、生産効率のさらなる向上を図ることができる。
【００９６】
なお、図８および図９に示す方法においても、上記と同様に、押出成形に代えて、例えば、外側発泡層１ｂおよび内側発泡層１ａを、カレンダーロールを用いてカレンダー成形することにより、連続的に成形してもよい。
【００９７】
また、上記の方法では、積層材３を形成するための溶着は、熱プレス機や高周波溶着機などを用いる公知の方法が用いられる。
【００９８】
そして、このようにして得られる発泡充填部材４は、構造物の空間に対応した形状で形成されているため、その構造物の空間に配置して、発泡温度（例えば、１２０〜２１０℃前後）に加熱すれば、発泡によりその構造物の空間を隙間なく充填することができる。
【００９９】
そのため、このような発泡充填部材４は、特に限定されることなく、制振、防音、防塵、断熱、緩衝、水密などを目的として、各種の構造物の間や中空構造物の内部空間に充填する、例えば、防振材、防音材、防塵材、断熱材、緩衝材、止水材などとして、各種の産業製品の発泡充填部材として、用いることができる。
【０１００】
より具体的には、この発泡充填部材４を用いて、中空構造物として、例えば、自動車のピラーの内部空間を発泡により充填すれば、発泡により形成された発泡材により、エンジンの振動や騒音、あるいは、風きり音などが車室内に伝達されることを有効に防止することができる。
【０１０１】
次に、本発明の発泡充填部材を用いる一例として、自動車のピラーの内部空間を充填する方法について説明する。
【０１０２】
この方法では、まず、図１０（ａ）に示すように、充填すべきピラー２１の内部空間の閉断面形状および大きさに対応して充填可能な発泡材を形成しうる形状に形成された発泡充填部材４を、そのピラー２１内に設置する。発泡充填部材４をピラー２１内に設置するには、例えば、発泡充填部材４に上記したクリップ５が装着されている場合には、そのクリップ５をピラー２１の予め形成された係止溝２２に係止させればよい。なお、発泡充填部材４をピラー２１内に設置するには、上記したように、クリップ５に代えて吸盤、磁石、溶接片を発泡充填部材４に装着して、吸着または磁力により固定するか、あるいは、取付片を溶接してもよい。
【０１０３】
なお、このピラー２１は、略断略凹状のインナパネル２３およびアウタパネル２４から構成されており、まず、発泡充填部材４をインナパネル２３に設置した後に、これらインナパネル２３およびアウタパネル２４の両端部を対向当接させて、溶接により接合することによって、閉断面として形成される。なお、このようなピラー２１は、より具体的には、車両ボディのフロントピラー、サイドピラーあるいはリヤピラーとして用いられる。
【０１０４】
その後、この方法では、図１０（ｂ）に示すように、防錆処理など適宜の処理をした後に、例えば、その後の焼付塗装時の乾燥ライン工程での加熱（例えば、１２０〜２１０℃前後）によって、発泡充填部材４を発泡および硬化させることにより発泡材６を形成し、この発泡材６によってピラー２１の内部空間を隙間なく充填すればよい。
【０１０５】
そして、このような方法において、この発泡充填部材４を用いれば、充填すべきピラー２１の内部空間に対応して、その内部空間を発泡材６により隙間なく充填することができる。
【０１０６】
なお、発泡材６は、その密度（発泡材の重量（ｇ）／発泡材の体積（ｇ／ｃｍ３））が、例えば、０．０４〜０．２ｇ／ｃｍ３、さらには、０．０５〜０．１ｇ／ｃｍ３であることが好ましく、また、発泡時の発泡倍率が、５〜２５倍、さらには、１０〜２０倍であることが好ましい。
【実施例】
【０１０７】
実施例１
６−ナイロンを、押出機に投入して加熱溶融し、シリンダ温度２６０℃にて、厚み２ｍｍのシート状に押し出した後、打ち抜き装置により充填すべき構造物の空間に対応する所定形状に打ち抜くことにより、支持層を予め所定形状に形成した（図８（ａ）参照）。
【０１０８】
次いで、表１に示す処方の発泡原料を上下に設置された２台の押出機にそれぞれ投入して、発泡原料を加熱溶融し、シリンダ温度１００℃にて、上側の押出機から、厚み１ｍｍのシート状に外側発泡層を押し出すとともに、下側の押出機から、厚み３ｍｍのシート状に内側発泡層を押し出すことにより、内側発泡層および外側発泡層を、上下に所定間隔を隔てた状態で連続的にそれぞれ成形した（図８（ｂ）参照）。
【０１０９】
次いで、内側発泡層を、６０℃に加温された押型で押圧することにより、その表面に、長手方向に沿って所定間隔毎に連続して凹部を形成した（図８（ｃ）参照）。
【０１１０】
その後、予め所定形状に形成された支持層を、内側発泡層の凹部に順次埋設し、外側発泡層を、内側発泡層に、これら外側発泡層および内側発泡層が溶融状態にあるうちに、順次重ねて溶着させることにより、厚み４ｍｍの積層材を連続的に形成した（図８（ｄ）参照）。
【０１１１】
そして、打ち抜き装置により、積層材を充填すべき構造物の空間に対応する所定形状に連続的に打ち抜くことにより、発泡充填部材を得た（図８（ｅ）参照）。なお、この打ち抜きでは、発泡後の充填性の観点より、積層材を、予め所定形状に形成されている支持層よりも、その周縁部が５ｍｍ大きくなる形状に打ち抜いた。
【０１１２】
また、このようにして得られた発泡充填部材には、構造物に取り付けるための６−ナイロンからなるクリップを、高周波溶着にて装着した（図８（ｆ）参照）。
【０１１３】
実施例２
６−ナイロンを、押出機に投入して加熱溶融し、シリンダ温度２６０℃にて、厚み２ｍｍのシート状に押し出した後、打ち抜き装置により充填すべき構造物の空間に対応する所定形状に打ち抜くことにより、支持層を予め所定形状に形成した（図９（ａ）参照）。
【０１１４】
次いで、表１に示す処方の発泡原料を押出機に投入して、発泡原料を加熱溶融し、シリンダ温度１００℃にて、シート状に押し出すことにより、厚み１ｍｍの外側発泡層を連続的に成形し（図９（ｂ）参照）、ロール状に巻き取り、ロール状に巻回された１対の外側発泡層を、上下に所定間隔を隔てて設置した（図９（ｄ）参照）。
【０１１５】
また、表１に示す処方の発泡原料を押出機に投入して、発泡原料を加熱溶融し、シリンダ温度１００℃にて、シート状に押し出すことにより、厚み２ｍｍの内側発泡層を連続的に成形した（図９（ｂ）参照）。その後、打ち抜き装置により、内側発泡層に、長手方向に沿って所定間隔毎に連続して開口部を形成した後（図９（ｃ）参照）、ロール状に巻き取り、ロール状に巻回された内側発泡層を、上下に所定間隔を隔てて設置された１対の外側発泡層の間に設置した（図９（ｄ）参照）。
【０１１６】
次いで、上下の外側発泡層および内側発泡層を送り出し、予め所定形状に形成された支持層を、内側発泡層の開口部に順次埋設するとともに、その上下両側から、外側発泡層を、内側発泡層に、これら外側発泡層および内側発泡層が溶融状態にあるうちに、順次重ねて溶着させることにより、積層材を連続的に形成した（図９（ｅ）参照）。
【０１１７】
そして、打ち抜き装置により、積層材を充填すべき構造物の空間に対応する所定形状に連続的に打ち抜くことにより、発泡充填部材を得た（図９（ｆ）参照）。なお、この打ち抜きでは、発泡後の充填性の観点より、積層材を、予め所定形状に形成されている支持層よりも、その周縁部が５ｍｍ大きくなる形状に打ち抜いた。
【０１１８】
また、このようにして得られた発泡充填部材には、構造物に取り付けるための６−ナイロンからなるクリップを、高周波溶着にて装着した（図９（ｇ）参照）。
【０１１９】
【表１】
2004255863.tif 000003
【図面の簡単な説明】
【０１２０】
【図１】本発明の発泡充填部材の製造方法の一実施形態を示す工程図であって、（ａ）は、発泡層形成工程において、発泡層を形成する工程の断面図、（ｂ）は、積層工程において、発泡層を支持層に積層して平板状の積層材を形成する工程の断面図、（ｃ）は、形状形成工程において、積層材を所定形状に形成する工程の断面図、（ｄ）は、得られた発泡充填部材にクリップを装着する工程の断面図、（ｅ）は、（ｄ）の正面図である。
【図２】本発明の発泡充填部材の製造方法の他の実施形態（支持層の両面に発泡層を積層する態様）を示す工程図であって、（ａ）は、発泡層形成工程において、発泡層を形成する工程の断面図、（ｂ）は、積層工程において、発泡層を支持層の両面に積層して平板状の積層材を形成する工程の断面図、（ｃ）は、形状形成工程において、積層材を所定形状に形成する工程の断面図である。
【図３】本発明の発泡充填部材の製造方法の他の実施形態（予め所定形状に形成した支持層に発泡層を積層する態様）を示す工程図であって、（ａ）は、発泡層形成工程において、発泡層を形成する工程の断面図、（ｂ）は、積層工程において、発泡層を予め所定形状に形成した支持層の両面に積層して平板状の積層材を形成する工程の断面図、（ｃ）は、形状形成工程において、積層材を所定形状に形成する工程の断面図である。
【図４】本発明の発泡充填部材の製造方法の他の実施形態（内側発泡層に凹部を形成し、その凹部に支持層を埋設した後、外側発泡層で被覆する態様）を示す工程図であって、（ａ）は、発泡層形成工程において、支持層を収容する凹部が形成される内側発泡層と、凹部に収容される支持層を被覆する外側発泡層とを成形する工程の断面図、（ｂ）は、積層工程において、支持層を発泡層に収容するように積層して、平板状（シート状）の積層材を形成する工程の断面図、（ｃ）は、形状形成工程において、積層材を所定形状に形成する工程の断面図である。
【図５】本発明の発泡充填部材の製造方法の他の実施形態（内側発泡層に開口部を形成し、その開口部に支持層を埋設した後、外側発泡層で被覆する態様）を示す工程図であって、（ａ）は、発泡層形成工程において、支持層を収容する開口部が形成される内側発泡層と、開口部に収容される支持層を被覆する外側発泡層とを成形する工程の断面図、（ｂ）は、積層工程において、支持層を発泡層に収容するように積層して、平板状（シート状）の積層材を形成する工程の断面図、（ｃ）は、形状形成工程において、積層材を所定形状に形成する工程の断面図である。
【図６】本発明の発泡充填部材の製造方法の他の実施形態（図１に示す方法において、発泡充填部材を連続的に形成する態様）を示す工程図であって、（ａ）は、発泡原料を押出機によってシート状に押し出すことにより、発泡層を連続的に成形する工程、（ｂ）は、ロール状に巻回されている支持層を順次送り出して、溶融状態にあるうちの発泡層に順次重ねて溶着させることにより、積層材を連続的に形成する工程、（ｃ）は、打ち抜き装置により、積層材を所定形状に連続的に打ち抜くことにより、発泡充填部材を形成する工程、（ｄ）は、発泡充填部材にクリップを装着する工程である。
【図７】本発明の発泡充填部材の製造方法の他の実施形態（図３に示す方法において、発泡充填部材を連続的に形成する態様）を示す工程図であって、（ａ）は、熱可塑性樹脂を押出機によってシート状に押し出した後、打ち抜き装置によって打ち抜くことにより、支持層を予め所定形状に形成する工程、（ｂ）は、発泡原料を２台の押出機によってシート状に押し出すことにより、２つの発泡層を連続的に成形する工程、（ｃ）は、予め所定形状に形成された支持層を、一方の発泡層の上に設置した後、他方の発泡層を、一方の発泡層に、これら発泡層が溶融状態にあるうちに順次重ねて溶着させることにより、積層材を連続的に形成する工程、（ｄ）は、打ち抜き装置により、積層材を所定形状に連続的に打ち抜くことにより、発泡充填部材を形成する工程、（ｅ）は、発泡充填部材にクリップを装着する工程である。
【図８】本発明の発泡充填部材の製造方法の他の実施形態（図４に示す方法において、発泡充填部材を連続的に形成する態様）を示す工程図であって、（ａ）は、熱可塑性樹脂を押出機によってシート状に押し出した後、打ち抜き装置によって打ち抜くことにより、支持層を予め所定形状に形成する工程、（ｂ）は、発泡原料を２台の押出機によってシート状に押し出すことにより、内側発泡層および外側発泡層を成形する工程、（ｃ）は、内側発泡層に凹部を形成する工程、（ｄ）は、支持層を、内側発泡層の凹部に埋設し、外側発泡層を内側発泡層に順次重ねて溶着させることにより、積層材を連続的に形成する工程、（ｅ）は、打ち抜き装置により、積層材を所定形状に連続的に打ち抜くことにより、発泡充填部材を形成する工程、（ｆ）は、発泡充填部材にクリップを装着する工程である。
【図９】本発明の発泡充填部材の製造方法の他の実施形態（図５に示す方法において、発泡充填部材を連続的に形成する態様）を示す工程図であって、（ａ）は、熱可塑性樹脂を押出機によってシート状に押し出した後、打ち抜き装置によって打ち抜くことにより、支持層を予め所定形状に形成する工程、（ｂ）は、発泡原料を押出機によってシート状に押し出すことにより、内側発泡層および外側発泡層を成形する工程、（ｃ）は、内側発泡層に開口部を形成する工程、（ｄ）は、内側発泡層および外側発泡層をロール状に巻き取り、設置する工程、（ｅ）は、支持層を、内側発泡層の開口部に埋設し、外側発泡層を内側発泡層に順次重ねて溶着させることにより、積層材を連続的に形成する工程、（ｆ）は、打ち抜き装置により、積層材を所定形状に連続的に打ち抜くことにより、発泡充填部材を形成する工程、（ｇ）は、発泡充填部材にクリップを装着する工程をである。
【図１０】本発明の発泡充填部材を用いて、自動車のピラーの内部空間を充填する方法の一実施形態を示す工程図であって、（ａ）は、発泡充填部材をピラーに設置する工程、（ｂ）は、加熱により発泡層を発泡および硬化させることにより、発泡材によってピラーの内部空間を充填する工程を示す。
【符号の説明】
【０１２１】
１      発泡層
２      支持層
３      積層材
４      発泡充填部材
２１    ピラー
【図１】
2004255863.tif 000004
【図２】
2004255863.tif 000005
【図３】
2004255863.tif 000006
【図４】
2004255863.tif 000007
【図５】
2004255863.tif 000008
【図６】
2004255863.tif 000009
【図７】
2004255863.tif 000010
【図８】
2004255863.tif 000011
【図９】
2004255863.tif 000012
【図１０】
2004255863.tif 000013